(57)【要約】  ガラス層と、該ガラス層の内面に配置された構造化層とを含む積層ガラス物品。構造化層は、ガラス層の穿刺抵抗性又は耐衝撃性を改善するように構成された複数の離散的な島構造を含むとともに、それらの離散した性質に起因して、ガラス層の柔軟性も保持する。幾つかの実施形態では、積層ガラス物品は、複数の島構造間に配置された屈折率整合層を含むことができ、該屈折率整合層の屈折率と構造化層の屈折率との差は０．０５以下である。幾つかの実施形態では、積層ガラス物品は、消費者製品のカバー基板のすべて又は一部を画成することができる。
2020525308.tif 000002
【特許請求の範囲】
【請求項１】
積層ガラス物品であって、
ユーザーに面する表面と該ユーザーに面する表面とは反対側の内面とを含むガラス層と、
前記ガラス層の前記内面に配置された、複数の島構造を含む構造化層と、
を含む、積層ガラス物品において、
前記複数の島構造の各々が、前記ガラス層の前記内面に隣接する第１の部分を含み、前記第１の部分がベース領域を有しており；
前記複数の島構造の前記ベース領域間の前記ガラス層の前記内面上の各地点が、ベース領域の辺縁部から５０マイクロメートル以下の距離にあり、かつ
前記複数の島構造の各々の前記ベース領域の最小寸法が２．０ミリメートル以下である、
積層ガラス物品。
【請求項２】
前記複数の島構造が、３ＧＰａ以上の弾性率を有する材料を含む、請求項１に記載の積層ガラス物品。
【請求項３】
前記複数の島構造が、介在層なしに、前記ガラス層の前記内面に直接配置される、請求項１に記載の積層ガラス物品。
【請求項４】
前記ガラス層が、３０ＧＰａ以上の弾性率を有する材料を含む、請求項１に記載の積層ガラス物品。
【請求項５】
前記ガラス層が、２００マイクロメートルから１マイクロメートルの範囲の厚さを含む、請求項１に記載の積層ガラス物品。
【請求項６】
前記複数の島構造の各々が、５００マイクロメートルから５マイクロメートルの範囲の厚さを含む、請求項１に記載の積層ガラス物品。
【請求項７】
前記複数の島構造間に配置された屈折率整合層をさらに含み、前記屈折率整合層の屈折率と前記構造化層の屈折率との差が０．０５以下である、請求項１に記載の積層ガラス物品。
【請求項８】
前記屈折率整合層が５００ＭＰａ以下の弾性率を有する材料を含む、請求項７に記載の積層ガラス物品。
【請求項９】
ベース層を含み、前記屈折率整合層及び前記構造化層が、前記ガラス層と前記ベース層との間に配置される、請求項７に記載の積層ガラス物品。
【請求項１０】
前記積層ガラス物品が１０ミリメートル以下の曲げ半径を含む、請求項１に記載の積層ガラス物品。
【請求項１１】
前記ユーザーに面する表面の鉛筆硬度が７Ｈ以上である、請求項１に記載の積層ガラス物品。
【発明の詳細な説明】
【関連出願の相互参照】
【０００１】
本出願は、その内容が依拠され、その全体がここに参照することによって本願に援用される、２０１７年６月２３日出願の米国仮特許出願第６２／５２３，９８８号の米国法典第３５編特許法１１９条に基づく優先権の利益を主張する。
【技術分野】
【０００２】
本開示は、構造化された島の層を含む積層カバー基板に関する。特に、本開示は、カバー基板の穿刺抵抗性又は耐衝撃性を高める、構造化された島の層を含むカバー基板に関する。
【背景技術】
【０００３】
電子デバイスのディスプレイ用のカバー基板は、ディスプレイ画面を保護し、ユーザーがディスプレイ画面を見ることができる光学的に透明な表面を提供する。電子デバイス（例えば、ハンドヘルドデバイス及びウェアラブルデバイス）の最近の進歩は、信頼性が向上した、より軽量なデバイスへと向かっている。カバー基板などの保護部品を含む、これらのデバイスのさまざまな部品の重量は、削減されて、より軽量なデバイスを創出している。
【０００４】
さらには、柔軟で折り畳み可能なディスプレイ画面を補完するために、柔軟なカバー基板が開発された。しかしながら、カバー基板の柔軟性を高めると、カバー基板の他の特性が犠牲になりうる。例えば、柔軟性を高めると、状況によっては、とりわけ、重量の増加、光学的透明性の低下、耐引掻性の低下、穿刺抵抗性の低下、及び／又は熱耐久性の低下が起こりうる。
【０００５】
プラスチックフィルムは良好な柔軟性を有しているが、機械的耐久性が不十分である。ハードコーティングを施したポリマーフィルムは機械的耐久性が向上したが、しばしば、製造コストが高くなり、柔軟性が低下しうる。薄いモノリシックガラスの解決策は、優れた耐引掻性を備えているが、柔軟性と穿刺抵抗性の指標を同時に満たすことは難題であった。極薄ガラスはきつい曲率を形成することができるが、穿刺抵抗性が低下し、また、厚めのガラスは穿刺抵抗性が向上するが、曲げ半径が制限される。
【０００６】
現在、さまざまな成功度合いでこれらの問題に対処するために、幾つかの手法が追究されている。ある手法は、穿刺抵抗性を改善するための積層ポリマー／極薄ガラススタックを含む。第２の手法は、減摩中間層を備えたスタックされた極薄ガラス層を含む。第３の手法は、曲げ性を改善するために、イオン交換誘発性の応力によって内部でガラスに前もって応力をかけることを含む。第４の手法は、ガラス繊維コアと硬質ポリマーコーティングとを備えた織りガラス繊維／ポリマー複合材料を含む。
【発明の概要】
【発明が解決しようとする課題】
【０００７】
したがって、ディスプレイ画面を保護するためのカバー基板、特にフレキシブルディスプレイ画面などのフレキシブルコンポーネントを含む民生機器のカバー基板のような消費者製品のカバー基板の革新に対する継続的なニーズが存在する。
【課題を解決するための手段】
【０００８】
本開示は、構成要素の柔軟性又は曲率に悪影響を与えずに、損傷を与える機械的な力から構成要素を保護する構造化層を含む、例えばディスプレイ構成要素などの柔軟な構成要素又は鋭く湾曲した構成要素を保護するための柔軟なカバー基板などのカバー基板に関する。柔軟なカバー基板は、耐引掻性を提供するための柔軟なガラス層と、耐衝撃性及び／又は穿刺抵抗性を提供するための離散的な島構造を含む構造化層とを含みうる。
【０００９】
幾つかの実施形態は、ユーザーに面する表面と、該ユーザーに面する表面とは反対側の内面とを有する、例えば薄いガラス層などのガラス層と、該ガラス層の内面に配置された、複数の島構造を含む構造化層とを含む積層ガラス物品を対象とし、該複数の島構造の各々はガラス層の内面に隣接する第１の部分を含み、該第１の部分はベース領域を有しており、複数の島構造のベース領域間のガラス層の内面上の各地点はベース領域の辺縁部から５０マイクロメートル（ミクロン、μｍ）以下であり、かつ、複数の島構造の各々のベース領域の最小寸法は２．０ミリメートル以下である。
【００１０】
幾つかの実施形態は、積層ガラス物品の製造方法を対象とし、該方法は、例えば薄いガラス層などのガラス層の表面に、複数の島構造を含む構造化層を配置する工程を含み、複数の島構造の各々はガラス層の内面に隣接する第１の部分を含み、該第１の部分はベース領域を有しており、ここで、複数の島構造のベース領域間のガラス層の内面上の各地点はベース領域の辺縁部から５０マイクロメートル以下の距離にあり、複数の島構造の各々のベース領域の最小寸法は２．０ミリメートル以下である。
【００１１】
幾つかの実施形態は、ユーザーに面する表面と、該ユーザーに面する表面とは反対側の内面とを有する、例えば薄いガラス層などのガラス層と、ガラス層の内面に配置された、複数の島構造を含む構造化層とを備えたカバー基板を含む物品を対象とし、複数の島構造の各々はガラス層の内面に隣接する第１の部分を含み、該第１の部分はベース領域を有しており、ここで、複数の島構造のベース領域間のガラス層の内面上の各地点はベース領域の辺縁部から５０マイクロメートル以下の距離にあり、複数の島構造の各々のベース領域の最小寸法は２．０ミリメートル以下である。
【００１２】
幾つかの実施形態では、前段落の実施形態による物品は消費者向け電子製品であってよく、該消費者向け電子製品は、前面、裏面、及び側面を備えた筐体；少なくとも部分的に筐体内にある電気部品であって、少なくともコントローラ、メモリ、及びディスプレイを備えており、該ディスプレイが筐体の前面にあるかそれに隣接している、電気部品；並びに、ディスプレイ上に配置されるか又は筐体の少なくとも一部を形成するカバー基板を含む。
【００１３】
幾つかの実施形態では、前述の段落のいずれかの実施形態による物品は、複数の島構造間に配置された屈折率整合層をさらに含むことができ、屈折率整合層の屈折率と構造化層の屈折率との差は０．０５以下である。
【００１４】
幾つかの実施形態では、前述の段落のいずれかの実施形態による積層ガラス物品は、３ＧＰａ以上の弾性率を有する材料を含む複数の島構造を含みうる。
【００１５】
幾つかの実施形態では、前述の段落のいずれかの実施形態による積層ガラス物品は、１００ＧＰａ以上の弾性率を有する材料を含む複数の島構造を含みうる。
【００１６】
幾つかの実施形態では、前述の段落のいずれかの実施形態による積層ガラス物品は、介在層なしに、ガラス層の内面に直接配置された複数の島構造を含みうる。
【００１７】
幾つかの実施形態では、前述の段落のいずれかの実施形態による積層ガラス物品は、３０ＧＰａ以上の弾性率を有する材料を含むガラス層を含みうる。
【００１８】
幾つかの実施形態では、前述の段落のいずれかの実施形態による積層ガラス物品は、２００マイクロメートルから１マイクロメートルの範囲の厚さを含む薄いガラス層である、ガラス層を含みうる。
【００１９】
幾つかの実施形態では、前述の段落のいずれかの実施形態による積層ガラス物品は、５００マイクロメートルから５マイクロメートルの範囲の厚さを含む複数の島構造を含みうる。
【００２０】
幾つかの実施形態では、前述の段落のいずれかの実施形態による積層ガラス物品は、５００ＭＰａ以下の弾性率を有する材料を含む屈折率整合層を含みうる。
【００２１】
幾つかの実施形態では、前述の段落のいずれかの実施形態による積層ガラス物品は、１０ミリメートル以下の曲げ半径を有しうる。
【００２２】
幾つかの実施形態では、前述の段落のいずれかの実施形態による積層ガラス物品は、ベース層と屈折率整合層とを含むことができ、構造化層は、ガラス層とベース層との間に配置することができる。
【００２３】
幾つかの実施形態では、前述の段落のいずれかの実施形態による積層ガラス物品は、７Ｈ以上の鉛筆硬度を有するユーザーに面する表面を含みうる。
【００２４】
幾つかの実施形態では、前述の段落のいずれかの実施形態による積層ガラス物品は、内面の総表面積の７５％以上の表面積で内面に配置された島構造を含みうる。
【００２５】
幾つかの実施形態では、前述の段落のいずれかの実施形態による積層ガラス物品は、構造化層を含んでよく、該構造化層の複数の島構造の各々の最大寸法は２．０ミリメートル以下である。
【００２６】
幾つかの実施形態では、前述の段落のいずれかの実施形態による積層ガラス物品は、構造化層を含んでよく、構造化層の複数の島構造の各々のベース領域は４．０平方ミリメートル以下である。
【００２７】
幾つかの実施形態では、前述の段落のいずれかの実施形態による積層ガラス物品は、島構造が内面に配置される表面積１平方センチメートルあたり２０以上の島構造を含む構造化層を含みうる。
【００２８】
幾つかの実施形態では、前述の段落のいずれかの実施形態による積層ガラス物品は構造化層を含んでよく、ここで、複数の島構造のベース領域の各辺縁部は、該複数の島構造の任意の他のベース領域の辺縁部から１０ナノメートル以上の距離にある。
【００２９】
幾つかの実施形態では、前述の段落のいずれかの実施形態による積層ガラス物品は、５００ＭＰａ以下の弾性率を有する材料を含む屈折率整合層と、３ＧＰａ以上の弾性率を有する材料を含む複数の島構造とを含みうる。
【００３０】
本明細書に組み込まれる添付の図面は、本明細書の一部を形成し、本開示の実施形態を示すものである。説明と共に、図面はさらに、開示された実施形態の原理を説明しており、それらを関連技術の当業者が製造及び使用可能にするのに役立つ。これらの図面は、限定ではなく例示することが意図されている。本開示はこれらの実施形態の文脈で一般的に説明されるが、本開示の範囲をこれらの特定の実施形態に限定することを意図するものではないことが理解されるべきである。図面では、同様の参照番号は同一又は機能的に同様の要素を示している。
【図面の簡単な説明】
【００３１】
【図１】幾つかの実施形態による積層ガラス物品を示す図
【図２Ａ】ガラス層とポリマー層に作用する穿刺力を示す図
【図２Ｂ】厚いガラス層とポリマー層に作用する穿刺力を示す図
【図２Ｃ】幾つかの実施形態による積層ガラス物品に作用する穿刺力を示す図
【図３Ａ】曲げを被る厚いガラス層を示す図
【図３Ｂ】曲げを被る幾つかの実施形態による積層ガラス物品を示す図
【図４】幾つかの実施形態による、さまざまな形状を有する島構造の水平断面図
【図５】幾つかの実施形態による、さまざまな形状を有する島構造の垂直断面図
【図６】幾つかの実施形態による、ガラス層の内面に配置された構造化層
【図７Ａ】図６のガラス層の内面上への図６の構造化層の一部の垂直正投影図
【図７Ｂ】図６の構造化層の一部の垂直断面図
【図８】幾つかの実施形態による、構造化層を形成するフォトリソグラフィ法を示す図
【図９】幾つかの実施形態による、構造化層を形成するスクリーン印刷法を示す図
【図１０】幾つかの実施形態による、構造化層を形成するマイクロ複製法を示す図
【図１１】幾つかの実施形態による消費者製品
【発明を実施するための形態】
【００３２】
以下の実施例は、本開示の例示であり、限定ではない。当分野で通常遭遇するさまざまな条件及びパラメータの他の適切な修正及び適合は、当業者にとって明らかであり、本開示の精神及び範囲内にある。
【００３３】
例えばカバーガラスなどの消費者製品のカバー基板は、とりわけ、望ましくない反射を低減し、ガラスの機械的欠陥（例えば、傷又は亀裂）の形成を防ぎ、及び／又は清掃し易い透明な表面を提供するのに役立ちうる。本明細書に開示されるカバー基板は、ディスプレイ（又はディスプレイ物品）（例えば、携帯電話、タブレット、コンピュータ、ナビゲーションシステム、ウェアラブルデバイス（例えば時計）などを含む消費者向け電子製品）を備えた物品、建築用品、輸送用品（例えば、自動車、電車、航空機、船舶など）、家電製品、若しくは、透明性、耐引掻性、耐摩耗性、又はそれらの組合せから恩恵を受ける可能性のあるあらゆる物品など、別の物品に組み込むことができる。本明細書に開示される積層ガラス物品のいずれかを組み込んだ例示的な物品は、前面、背面、及び側面を有する筐体を含む消費者向け電子デバイス；少なくとも部分的に又は完全に筐体内にあり、筐体の前面か又はそれに隣接するコントローラ、メモリ、及びディスプレイを少なくとも含む電気部品；並びに、筐体の前面又はその上にあってディスプレイを覆うカバー基板である。幾つかの実施形態では、カバー基板は、本明細書に開示される積層ガラス物品のいずれかを含みうる。幾つかの実施形態では、筐体の一部又はカバー基板の少なくとも一方が、本明細書に開示される積層ガラス物品を含む。
【００３４】
カバーガラスなどのカバー基板は、消費者製品の敏感な構成要素を機械的損傷（例えば、穿刺力及び衝撃力）から保護するのに役立つ。柔軟な、折り畳み可能な、及び／又は鋭く湾曲した部分（例えば、柔軟な、折り畳み可能な、及び／又は鋭く湾曲したディスプレイ画面）を含む消費者製品では、ディスプレイ画面を保護するためのカバー基板は、スクリーンを保護しつつ、スクリーンの柔軟性、折り畳み性、及び／又は曲率を保持する必要がある。さらには、カバー基板は、ユーザーが遮るもののないディスプレイ画面を見ることができるように、引掻き傷及び割れなどの機械的損傷に耐える必要がある。
【００３５】
厚いモノリシックガラス基板は、適切な機械的特性を提供することができるが、これらの基板はかさばり、折り畳み可能な、柔軟な、又は鋭く湾曲した消費者製品で利用するために、折り畳んでより狭い半径とすることができない。また、プラスチック基板などの非常に柔軟なカバー基板は、消費者製品に望ましい適切な穿刺抵抗性、耐引掻性、及び／又は耐破壊性を提供できない場合がある。
【００３６】
幾つかの実施形態では、本明細書で論じられるカバー基板は、爬虫類の皮膚又は魚の鱗を模倣した積層ガラス物品を含みうる。幾つかの実施形態では、積層ガラス物品は、３つ以上の層、すなわち、薄い又は極薄いガラス層；爬虫類の皮膚又は魚の鱗を模倣するように設計された、設計された幾何学形状と高い機械的強度を備えた離散的な島構造を含む構造化層；及び、離散的な島構造間／上を満たす屈折率整合層を含みうる。これらの３つの層は、マクロスケールで光学的均一性を有する（例えば、マクロスケールで透明である）が、離散的な島構造に起因して局所的に変化する機械的特性を有する積層ガラス製品を創出することができる。
【００３７】
幾つかの実施形態では、本明細書で論じられる積層ガラス物品の製造方法は、表面に離散的な島構造を配置又は堆積する前にガラス層の表面に表面処理を施して、ガラス表面と離散的な島構造との間の最大結合を達成する工程を含みうる。離散的な島構造の製造は、マイクロ複製、スクリーン印刷、及びフォトリソグラフィを含むがこれらに限定されないプロセスを介して達成されうる。幾つかの実施形態では、離散的な構造は、微細加工技術によって１つ以上のガラス層上に直接製造することができる。幾つかの実施形態では、離散的な島構造は、自立層として製造することができ、あるいは、キャリアフィルム上に製造した後にガラス表面に結合させることもできる。離散的な島構造の製造後、屈折率整合材料（例えば、弾性充填樹脂）を離散的な島構造の間及びそれらの上に配置し、硬化させて、屈折率整合層を形成することができる。このプロセスにより、離散的な島構造が積層ガラス製品内で光学的に効果的に消失する。
【００３８】
ガラス層は、カバー基板に耐引掻性をもたらしうる。幾つかの実施形態では、ガラス層は薄い又は極薄いガラス層でありうる。極薄ガラス層を含むガラス層の固有の硬度は、並外れた耐引掻性（例えば、９Ｈ以上の鉛筆硬度）、優れた耐薬品性及び防湿性、並びに優れた表面仕上げ及び光学性能など、ポリマー又はハードコーティングでは提供できない幾つかの望ましい特性を提供する。
【００３９】
ガラス層上に配置された離散的な島構造は、衝撃荷重中の衝撃信頼性を改善するように設計することができる。また、同時に、離散的な島構造により、折り畳みプロセス中に薄い又は極薄いガラス層を曲げることができる。薄い又は極薄いガラス層と離散的な島構造を有する構造化層との組合せにより、薄い又は極薄いガラス層単独では達成できない優れた穿刺抵抗性を提供する構造を創出することができるが、薄い又は極薄いガラス層の柔軟性も保持することができる。さらには、離散的な島構造は、その不連続構造に起因して、応力の蓄積を妨げ、積層ガラス物品の異なる層の反りを減らすことができる。
【００４０】
離散的な島構造は、それらが配置されるガラス層の領域に厚さを追加するが、島構造の離散的な性質は、蛇の皮が蛇の動きの柔軟性を可能にするのと同様に、ガラス層の曲げ性を維持するのに役立つだけでなく、蛇を保護するための鎧として機能する。さらには、薄い又は極薄いガラス層は柔軟性であることから、離散的な構造をロールツーロール製造プロセスで製造することができ、製造コストを低く抑えることができる。
【００４１】
図１は、幾つかの実施形態による積層ガラス物品１００を示している。積層ガラス物品１００は、ガラス層１１０、構造化層１２０、及び弾性層１３０を含みうる。幾つかの実施形態では、ガラス層１１０は、該ガラス層１１０の外面１１２からガラス層１１０の内面１１４まで測定して２００マイクロメートルから１．０マイクロメートルの範囲の厚さを有しうる。幾つかの実施形態では、ガラス層１１０は、１５０マイクロメートルから１．０マイクロメートルの範囲の厚さを有しうる。幾つかの実施形態では、ガラス層１１０は、１００マイクロメートルから１．０マイクロメートルの範囲の厚さを有しうる。幾つかの実施形態では、ガラス層１１０は、９０マイクロメートルから１．０マイクロメートルの範囲の厚さを有しうる。幾つかの実施形態では、ガラス層１１０は、８０マイクロメートルから１．０マイクロメートルの範囲の厚さを有しうる。幾つかの実施形態では、ガラス層１１０は、７０マイクロメートルから１．０マイクロメートルの範囲の厚さを有しうる。幾つかの実施形態では、ガラス層１１０は、６０マイクロメートルから１．０マイクロメートルの範囲の厚さを有しうる。幾つかの実施形態では、ガラス層１１０は、５０マイクロメートルから１．０マイクロメートルの範囲の厚さを有しうる。幾つかの実施形態では、ガラス層１１０は、この段落で端点として論じられる値のうちのいずれか２つを有する範囲内の厚さを有しうる。
【００４２】
幾つかの実施形態では、ガラス層１１０は、１２５マイクロメートルから１０マイクロメートル、例えば１２５マイクロメートルから２０マイクロメートル、又は１２５マイクロメートルから３０マイクロメートル、又は１２５マイクロメートルから４０マイクロメートル、又は１２５マイクロメートルから５０マイクロメートル、又は１２５マイクロメートルから６０マイクロメートル、又は１２５マイクロメートルから７０マイクロメートル、又は１２５マイクロメートルから７５マイクロメートル、又は１２５マイクロメートルから８０マイクロメートル、又は１２５マイクロメートルから９０マイクロメートル、又は１２５マイクロメートルから１００マイクロメートルなどの範囲のガラス層１１０の外面１１２からガラス層１１０の内面１１４まで測定した厚さを有しうる。幾つかの実施形態では、ガラス層１１０は、１２５マイクロメートルから１５マイクロメートル、例えば１２０マイクロメートルから１５マイクロメートル、又は１１０マイクロメートルから１５マイクロメートル、又は１００マイクロメートルから１５マイクロメートル、又は９０マイクロメートルから１５マイクロメートル、又は８０マイクロメートルから１５マイクロメートル、又は７０マイクロメートルから１５マイクロメートル、又は６０マイクロメートルから１５マイクロメートル、又は５０マイクロメートルから１５マイクロメートル、又は４０マイクロメートルから１５マイクロメートル、又は３０マイクロメートルから１５マイクロメートルなどの範囲のガラス層１１０の外面１１２からガラス層１１０の内面１１４まで測定した厚さを有しうる。幾つかの実施形態では、ガラス層１１０は、この段落で端点として論じられる値のうちのいずれか２つを有する範囲内の厚さを有しうる。
【００４３】
幾つかの実施形態では、ガラス層１１０は薄いガラス層でありうる。本明細書で用いられる場合、「薄いガラス層」という用語は、２００マイクロメートルから１．０マイクロメートルの範囲の厚さを有するガラス層を意味する。幾つかの実施形態では、ガラス層１１０は極薄いガラス層でありうる。本明細書で用いられる場合、「極薄いガラス層」という用語は、５０マイクロメートルから１．０マイクロメートルの範囲の厚さを有するガラス層を意味する。幾つかの実施形態では、ガラス層１１０は柔軟なガラスでありうる。本明細書で用いられる場合、柔軟な層又は物品は、それ自体、１０ミリメートル以下の曲げ半径を有する層又は物品である。
【００４４】
幾つかの実施形態では、ガラス層１１０の外面１１２は、積層ガラス物品１００の最も外側のユーザーに面する表面でありうる。幾つかの実施形態では、ガラス層１１０の外面１１２は、積層ガラス物品１００によって画成される、又は積層ガラス物品１００を含む、カバー基板の最も外側のユーザーに面する表面でありうる。ガラス層１１０は、積層ガラス物品１００に所望の耐引掻性を提供することができる。幾つかの実施形態では、ガラス層１１０は３０ＧＰａ以上の弾性率を有しうる。幾つかの実施形態では、ガラス層１１０は４０ＧＰａ以上の弾性率を有しうる。幾つかの実施形態では、ガラス層１１０は５０ＧＰａ以上の弾性率を有しうる。
【００４５】
幾つかの実施形態では、ガラス層１１０の外面１１２は、１つ以上のコーティング層でコーティングされて、所望の特性を提供することができる。このようなコーティング層には、反射防止コーティング層、防眩コーティング層、防指紋コーティング層、抗菌／ウイルスコーティング層、清掃し易いコーティング層、及び耐擦傷性コーティング層が含まれるが、これらに限定されない。
【００４６】
構造化層１２０は、ガラス層１１０の内面１１４上に配置することができる。構造化層１２０は、ガラス層１１０の内面１１４上に配置された複数の離散的な島構造１２２を含む。本明細書で用いられる場合、「離散的な島構造」又は「島構造」という用語は、構造化層内の隣接する島構造から物理的に分離された孤立した構造を意味する。言い換えれば、「離散的な島構造」又は「島構造」は、構造化層内の隣接する島構造と直接接触していない。幾つかの実施形態では、「離散的な島構造」又は「島構造」の製造は、ガラス層の表面で島構造を接続しうる残留物を島構造間に残す場合がある。本開示の目的では、５．０マイクロメートルから５００マイクロメートルの範囲の厚さを有する島構造に対して１マイクロメートル以下の厚さを有する残留物、又は５０マイクロメートルから５００マイクロメートルの範囲の厚さを有する島構造に対して１０マイクロメートル以下の厚さを有する残留物は、島構造の一部とは見なされない。
【００４７】
構造化層１２０の厚さは、島構造１２２の底面１２４から島構造１２２の上面１２６まで測定した島構造１２２の厚さ１２８によって画成されうる。幾つかの実施形態では、島構造１２２の厚さは、５００マイクロメートルから５．０マイクロメートルの範囲でありうる。幾つかの実施形態では、島構造１２２の厚さは、４００マイクロメートルから５．０マイクロメートルの範囲でありうる。幾つかの実施形態では、島構造１２２の厚さは、３００マイクロメートルから５．０マイクロメートルの範囲でありうる。幾つかの実施形態では、島構造１２２の厚さは、２００マイクロメートルから５．０マイクロメートルの範囲でありうる。幾つかの実施形態では、島構造１２２の厚さは、００マイクロメートルから５．０マイクロメートルの範囲でありうる。
【００４８】
島構造１２２は、高い弾性率を有する材料を含みうる。幾つかの実施形態では、島構造１２２は、３ＧＰａ以上の弾性率を有する材料を含みうる。幾つかの実施形態では、島構造１２２は、１０ＧＰａ以上の弾性率を有する材料を含みうる。幾つかの実施形態では、島構造１２２は、２５ＧＰａ以上の弾性率を有する材料を含みうる。幾つかの実施形態では、島構造１２２は、５０ＧＰａ以上の弾性率を有する材料を含みうる。幾つかの実施形態では、島構造１２２は、１００ＧＰａ以上の弾性率を有する材料を含みうる。高い機械的強度及び島構造１２２の離散した性質に起因して、構造化層１２０は、ガラス層１１０の曲げ性を維持しつつ、ガラス層１１０の穿刺抵抗性を改善する。
【００４９】
幾つかの実施形態では、構造化層１２０によって構造的に強化されたガラス層１１０の外面１１２は、７Ｈ以上の鉛筆硬度を有しうる。幾つかの実施形態では、構造化層１２０によって構造的に強化されたガラス層１１０の外面１１２は、９Ｈ以上の鉛筆硬度を有しうる。鉛筆硬度は、ＡＳＴＭ  Ｄ３３６３などの標準検査によって測定することができる。
【００５０】
幾つかの実施形態では、島構造１２２はポリマー材料を含みうる。幾つかの実施形態では、島構造１２２はセラミック材料を含みうる。幾つかの実施形態では、島構造１２２はガラスを含みうる。島構造１２２に適した材料には、シリカゾルゲルのような無機ゾルゲル材料、シリカナノ複合材料のような無機／有機ハイブリッド材料、及び高度に架橋されたポリマーが含まれるが、これらに限定されない。
【００５１】
幾つかの実施形態では、島構造１２２は、介在層なしに、ガラス層１１０の内面１１４上に直接配置することができる。このような実施形態では、島構造１２２は、ガラス層１１０の内面１１４上に直接堆積、形成、一体形成、又は成長させることができる。幾つかの実施形態では、島構造１２２は、結合層（例えば、接着層）を介して、ガラス層の内面１１４に結合されうる。このような実施形態では、結合層は、積層ガラス物品１００の機械的特性に大きな影響を与えないように十分に薄い。幾つかの実施形態では、結合層は、１５マイクロメートル以下の厚さを有しうる。
【００５２】
弾性層１３０は、構造化層１２０の島構造１２２間に配置することができる。幾つかの実施形態では、弾性層１３０は、島構造１２２の上面１２６上に配置されうる。このような実施形態では、弾性層１３０は、島構造１２２の側面及び上面１２６を取り囲むことができる。幾つかの実施形態では、弾性層１３０は、５００ナノメートル（ｎｍ）から１．０ミリメートル（ｍｍ）の範囲の厚さ１３２で島構造の上面１２６上に配置されうる。幾つかの実施形態では、厚さ１３２は、１．０マイクロメートルから１．０ｍｍの範囲でありうる。幾つかの実施形態では、厚さ１３２は、１０マイクロメートルから１．０ｍｍの範囲でありうる。幾つかの実施形態では、厚さ１３２は、２０マイクロメートルから１．０ｍｍの範囲でありうる。幾つかの実施形態では、弾性層１３０は、積層ガラス物品１００の最も外側のユーザーに面する表面を画成することができる。
【００５３】
幾つかの実施形態では、弾性層１３０は屈折率整合層でありうる。このような実施形態では、弾性層１３０の屈折率と島構造１２２を含む構造化層の屈折率１２０との差は、０．０５以下でありうる。弾性層１３０と構造化層１２０の屈折率を一致させることによって、積層ガラス物品１００に所望の透明性を提供することができる。
【００５４】
弾性層１３０の弾性の性質により、積層ガラス物品１００が湾曲面に一致するように曲げられ、折り畳まれ、又は成形されると、島構造１２２が互いに対して移動することが可能になる。弾性層１３０に適した材料には、アクリレート、アクリルアミド、エポキシ、ポリウレタン、エステル、ポリイミド、シロキサン、及びポリマー／無機複合材料などのさまざまなポリマーが含まれるが、これらに限定されない。幾つかの実施形態では、弾性層１３０は、シリコーンオイル、ワックス、及びフッ素系材料などの流体状材料を含んでいてもよい。幾つかの実施形態では、弾性層１３０は５００ＭＰａ以下の弾性率を有しうる。幾つかの実施形態では、弾性層１３０は４００ＭＰａ以下の弾性率を有しうる。幾つかの実施形態では、弾性層１３０は３００ＭＰａ以下の弾性率を有しうる。
【００５５】
幾つかの実施形態では、積層ガラス物品１００は、１０ミリメートル以下の曲げ半径を有しうる。幾つかの実施形態では、積層ガラス物品１００の曲げ半径は、部分範囲を含めて、１０ｍｍ〜１．０ｍｍの範囲でありうる。幾つかの実施形態では、積層ガラス物品１００の曲げ半径は、１．０ｍｍ、２．０ｍｍ、３．０ｍｍ、４．０ｍｍ、５．０ｍｍ、６．０ｍｍ、７．０ｍｍ、８．０ｍｍ、９．０ｍｍ、又は１．０ｍｍ、又はこれらの値のいずれか２つを端点とする任意の範囲内でありうる。幾つかの実施形態では、積層ガラス物品１００の曲げ半径は、５．０ｍｍ〜１．０ｍｍの範囲、又は３．０ｍｍ〜１．０ｍｍの範囲でありうる。
【００５６】
幾つかの実施形態では、積層ガラス物品１００は、ベース層１４０を含みうる。このような実施形態では、弾性層１３０及び構造化層１２０は、ガラス層１１０とベース層１４０との間に配置することができる。幾つかの実施形態では、ベース層１４０は、それ自体、１０ｍｍ以下の曲げ半径を有する柔軟なベース層でありうる。幾つかの実施形態では、ベース層１４０の曲げ半径は、１０ｍｍ〜１．０ｍｍの範囲、５．０ｍｍ〜１．０ｍｍの範囲、又は３．０ｍｍ〜１．０ｍｍの範囲でありうる。幾つかの実施形態では、ベース層１４０は硬質ベース層であってもよい。幾つかの実施形態では、ベース層１４０はガラスを含みうる。幾つかの実施形態では、ベース層１４０はポリマー材料を含みうる。ベース層１４０に適したポリマー材料には、ポリエチレンテレフタレート（ＰＥＴ）及びポリカーボネート（ＰＣ）が含まれるが、これらに限定されない。
【００５７】
幾つかの実施形態では、ベース層１４０はディスプレイユニットの構成要素でありうる。例えば、幾つかの実施形態では、ベース層１４０は、有機発光ダイオード（ＯＬＥＤ）ディスプレイ画面又は発光ダイオード（ＬＥＤ）ディスプレイ画面でありうる。幾つかの実施形態では、ベース層１４０は、該ベース層１４０の上面１４２からベース層１４０の底面１４４まで測定して約１００マイクロメートルの厚さを有しうる。幾つかの実施形態では、ベース層１４０は、１５０マイクロメートルから２５マイクロメートルの範囲、例えば１２５マイクロメートルから２５マイクロメートル、例えば１００マイクロメートルから２５マイクロメートル、例えば７５マイクロメートルから２５マイクロメートル、又はこれらの値のいずれか２つを端点とする任意の範囲内の厚さを有しうる。幾つかの実施形態では、ベース層１４０は、１５０マイクロメートルから５０マイクロメートルの範囲、例えば１２５マイクロメートルから５０マイクロメートル、例えば１００マイクロメートルから５０マイクロメートル、例えば７５マイクロメートルから５０マイクロメートル、又はこれらの値のいずれか２つを端点とする任意の範囲内の厚さを有しうる。幾つかの実施形態では、ベース層１４０は、１２５マイクロメートルから７５マイクロメートルの範囲の厚さを有しうる。
【００５８】
幾つかの実施形態では、弾性層１３０は、ベース層１４０を積層ガラス物品１００に結合することができる。幾つかの実施形態では、弾性層１３０の屈折率とベース層１４０の屈折率との差は０．０５以下とすることができ、積層ガラス物品１００に所望の透明性を提供することができる。
【００５９】
図２Ａ〜２Ｃは、構造化層１２０が穿刺抵抗性をどのように改善できるかを示している。図２Ａでは、薄いガラスを単独で保護カバー基板として使用し、ポリマー接着剤で構成要素（例えば、ディスプレイ構成要素）に接着すると、穿刺荷重応力によって薄いガラスが曲がる。この２軸たわみにより、ガラスの底面に張力がかかり、それによって、比較的低い穿刺力であっても、ガラスの底面に機械的破損（破壊）が生じる。
【００６０】
図２Ｂでは、厚いガラスが穿刺力に供されると、２軸たわみが小さくなり、破損位置がガラスの上面に変わる。この破損モードは、ガラスの上面の圧縮下でのガラスの性能が向上するため、より高い荷重に耐えることができる。しかしながら、穿刺抵抗性は向上するが、厚いガラスは柔軟性が低下する（例えば、１０ｍｍを超える曲げ半径を有する）。
【００６１】
図２Ｃでは、柔軟な薄い又は極薄いガラス（例えば、ガラス層１１０）の下で、薄い又は極薄いガラスに取り付けられた離散的な島構造１２２は、ガラスとともに構造化層を形成し、局所化された小さい領域に比較的厚い領域を創出する。これにより、薄い又は極薄いガラスの破損表面が上面に移動し、したがってその穿刺抵抗性が向上する。また、本明細書で論じられるように、島構造１２２は、それらの離散した性質に起因して薄い又は極薄いガラスの柔軟性も保持しつつ、それらの高い弾性率に起因して、穿刺抵抗性を改善する。
【００６２】
図３Ａ及び３Ｂは、構造化層１２０を有する積層ガラス物品３５０が、厚いガラス層と比較して、いかにして高度の柔軟性（例えば、１０ｍｍ以下の曲げ半径）を有することができるかを示している。図３Ａは、厚いガラス３００が広範囲の曲げに供されると、曲げにより生じる引張力に起因して、曲率中心が位置するガラスの表面とは反対のガラスの表面から始まって破壊及び破損することを示している。しかしながら、図３Ｂに示されるように、積層ガラス物品３５０の領域は、構造化層１２０の島構造１２２に起因して厚さが増加した局所領域を有しているが、薄い又は極薄いガラスと島構造１２２との組合せは、厚いガラスのように挙動して穿刺抵抗性をもたらすが、島構造１２２の離散した性質によって薄い又は極薄いガラスの広範囲の曲げが可能になり、島構造１２２の底部と曲率の中心が位置する側とは反対側の薄い又は極薄いガラスの表面とに最小限の張力が蓄積される。
【００６３】
島構造１２２はさまざまな形状を有することができ、ガラス層１１０の内面１１４にさまざまなパターンで配置することができる。島構造１２２は、多角形、正方形、長方形、円、又はそれらの組合せを含むがこれらに限定されない、水平断面形状でありうる。島構造の水平断面形状は、ガラス層１１０の内面１１４に正射投影された島構造のベース領域の形状でありうる。幾つかの実施形態では、島構造１２２は、規則正しいパターンで配置することができる。幾つかの実施形態では、島構造１２２は、ランダムなパターンで配置されてもよい。
【００６４】
図４Ａ〜４Ｈは、幾つかの実施形態による島構造のさまざまな水平断面形状を示している。図４Ａは、幾つかの実施形態による長方形の島構造４００を示している。図４Ｂは、幾つかの実施形態による緩く充填された円形の島構造４１０を示している。図４Ｃは、幾つかの実施形態による複数列に配置された正方形の島構造４２０を示している。図４Ｄは、幾つかの実施形態による六角形の島構造４３０を示している。図４Ｅは、幾つかの実施形態による楕円形の島構造４４０を示している。図４Ｆは、幾つかの実施形態による密に充填された円形の島構造４５０を示している。図４Ｇは、幾つかの実施形態による行がオフセットされて配置された正方形の島構造４６０を示している。図４Ｈは、幾つかの実施形態による非晶質の島構造４７０を示している。
【００６５】
島構造１２２は、トレンチ、傾斜、凹面、輪郭、及び／又はそれらの組合せを含むがこれらに限定されない垂直断面形状及び側壁プロファイルを有することができる。図５Ａ〜５Ｄは、幾つかの実施形態による島構造のさまざまな垂直断面図を示している。図５Ａは、幾つかの実施形態による、長方形の垂直断面及び直線状の側壁プロファイルを有する島構造５００を示している。図５Ｂは、幾つかの実施形態による、多角形の垂直断面及び角度の付いた側壁プロファイルを有する島構造５１０を示している。図５Ｃは、幾つかの実施形態による、ピーク形状の垂直断面及び傾斜した側壁プロファイルを有する島構造５２０を示している。図５Ｄは、幾つかの実施形態による、半球状の垂直断面及び丸い側壁プロファイルを有する島構造５３０を示している。異なる側壁プロファイルは、衝撃力又は穿刺力に供されたときに荷重分散に異なる影響を与える場合がある。
【００６６】
図６は、幾つかの実施形態による、ガラス層６１０の内面６１４上に配置された構造化層６２０を示している。構造化層６２０は、構造化層１２０と同一又は同様であってよく、ガラス層６１０は、ガラス層１１０と同一又は同様でありうる。幾つかの実施形態では、構造化層６２０は、内面６１４の総表面積の７５％以上の表面積で内面６１４上に配置することができる。このような実施形態では、構造化層６２０の島構造６２２は、内面６１４の総表面積の７５％以上の表面積で内面６１４上に配置することができる。幾つかの実施形態では、構造化層６２０は、内面６１４の総表面積の８５％以上の表面積で内面６１４上に配置することができる。幾つかの実施形態では、構造化層６２０は、内面６１４の総表面積の９５％以上の表面積で内面６１４上に配置することができる。このような実施形態では、構造化層６２０の島構造６２２は、それぞれ、内面６１４の総表面積の８５％及び９５％以上の表面積で内面６１４上に配置することができる。
【００６７】
幾つかの実施形態では、構造化層６２０は、島構造６２２が内面６１４上に配置される表面積１平方センチメートルあたり２０以上の島構造６２２を含みうる。幾つかの実施形態では、構造化層６２０は、島構造６２２が内面６１４上に配置される表面積１平方センチメートルあたり２５以上の島構造６２２を含みうる。幾つかの実施形態では、構造化層６２０は、島構造６２２が内面６１４上に配置される表面積１平方センチメートルあたり３０以上の島構造６２２を含みうる。島構造６２２のこのような高密度は、構造化層６２０が積層ガラス物品に所望の耐衝撃性及び穿刺抵抗性をもたらすことを確実にするのに役立つ。例えば、島構造６２２のこのような高密度は、ペン先直径６００マイクロメートルのペン先など、ガラス層の外面に穿刺力を及ぼすペン先を、島状構造が配置される外面上の領域に確実に接触させるのに役立つ。ペン先が、その下に島構造６２２が配置されていないガラス層の外面上の領域に接触した場合は、島構造６２２によってもたらされる追加の機械的強度は低下し、ガラス層６１０の機械的特性のみで、このような領域における積層ガラス物品の強度を主に制御することができる。
【００６８】
図７Ａ及び７Ｂは、幾つかの実施形態による島構造６２２の寸法特性を示すために、図６の構造化層６２０の一部の垂直正投影図及び垂直断面図を示している。図７Ａは、矢印６５０の方向におけるガラス層６１０の内面６１４への構造化層６２０の一部の垂直正投影図を示している。特に指定がない限り、積層ガラス物品が変形していないとき（すなわち、折り畳まれたり、曲げられたり、湾曲した形状に成形される前）は、垂直に正射投影される。
【００６９】
図７Ａ及び７Ｂに示されるように、島構造６２２は、ガラス層６１０の内面６１４に隣接した第１の部分６３０を含みうる。本明細書で用いられる場合、「内面に隣接」という用語は、図７Ｂに距離６３６として示されるように、内面６１４の１５マイクロメートル以内を意味する。島構造６２２が（例えば、フォトリソグラフィ法８００によって）ガラス層の内面６１４と一体的に形成される実施形態では、「内面に隣接」とは、島構造６２２の形成後、内面６１４の最も低い点に平行な平面から１５マイクロメートル以内の島構造６２２の部分を意味する。
【００７０】
例えば図７Ａに示されるように、島構造６２２の第１の部分６３０は、ガラス層６１０の内面６１４への第１の部分６３０の正投影によって画成されたベース領域６３２を含む。図７Ａに示される島構造６２２の正投影は、島構造６２２の有効寸法を測定するために使用することができる。図７Ａに示されるように、島構造６２２のベース領域６３２は最小寸法６３８を有しうる。本明細書で用いられる場合、「最小寸法」という用語は、ベース領域の幾何学的中心を通して測定されたベース領域の最小の端から端までの寸法を意味する。また、本明細書で用いられる場合、「幾何学的中心」という用語は、形状内のすべての点の算術平均（「代表値」）位置を意味する。
【００７１】
幾つかの実施形態では、最小寸法６３８は２．０ミリメートル以下でありうる。幾つかの実施形態では、最小寸法６３８は１．７５ミリメートル以下でありうる。幾つかの実施形態では、最小寸法６３８は１．５０ミリメートル以下でありうる。幾つかの実施形態では、最小寸法６３８は１．２５ミリメートル以下でありうる。幾つかの実施形態では、最小寸法６３８は１．０ミリメートル以下でありうる。
【００７２】
図７Ａにも示されるように、島構造６２２のベース領域６３２は、最大寸法６３９を有しうる。本明細書で用いられる場合、「最大寸法」という用語は、ベース領域の幾何学中心を通して測定されたベース領域の端から端までの最大の寸法を意味する。幾つかの実施形態では、最大寸法６３９は３．０ミリメートル以下でありうる。幾つかの実施形態では、最大寸法６３９は２．０ミリメートル以下でありうる。幾つかの実施形態では、最大寸法６３９は１．７５ミリメートル以下でありうる。幾つかの実施形態では、最大寸法６３９は１．５０ミリメートル以下でありうる。幾つかの実施形態では、最大寸法６３９は１．２５ミリメートル以下でありうる。幾つかの実施形態では、最大寸法６３９は１．０ミリメートル以下でありうる。
【００７３】
幾つかの実施形態では、ベース領域６３２の表面積は４．０平方ミリメートル以下でありうる。幾つかの実施形態では、ベース領域６３２の表面積は３．０平方ミリメートル以下でありうる。幾つかの実施形態では、ベース領域６３２の表面積は２．０平方ミリメートル以下でありうる。幾つかの実施形態では、ベース領域６３２の表面積は１．０平方ミリメートル以下でありうる。
【００７４】
ベース領域６３２の辺縁部６３４間の距離は、構造化層６２０を画成する島構造６２２間の間隔を画成することができる。幾つかの実施形態では、島構造６２２のベース領域６３２間のガラス層６１０の内面６１４上の点６４０はいずれも、ベース領域６３２の辺縁部６３４から５０マイクロメートルを超えない。点６４０とベース領域６３２の辺縁部６３４との間の例示的な距離は、図７Ａに距離６４２として示されている。
【００７５】
幾つかの実施形態では、島構造６２２のベース領域６３２間のガラス層６１０の内面６１４上の点６４０はいずれも、ベース領域６３２の辺縁部６３４から４０マイクロメートルを超えない。幾つかの実施形態では、島構造６２２のベース領域６３２間のガラス層６１０の内面６１４上の点６４０はいずれも、ベース領域６３２の辺縁部６３４から３０マイクロメートルを超えない。幾つかの実施形態では、島構造６２２のベース領域６３２間のガラス層６１０の内面６１４上の点６４０はいずれも、ベース領域６３２の辺縁部６３４から２０マイクロメートルを超えない。
【００７６】
島構造６２２のこのような高密度は、構造化層６２０が所望の耐衝撃性及び穿刺抵抗性をもたらすことを確実にするのに役立つ。例えば、島構造６２２のこのような高密度は、ペン先直径６００マイクロメートルのペン先など、ガラス層の外面に穿刺力を及ぼすペン先を、島状構造が配置される外面上の領域に確実に接触させるのに役立つ。ペン先が、その下に島構造６２２が配置されていないガラス層の外面上の領域に接触した場合には、島構造６２２によってもたらされる追加の機械的強度は低下し、ガラス層６１０の機械的特性のみで、このような領域における積層ガラス物品の強度を主に制御することができる。
【００７７】
幾つかの実施形態では、ベース領域６３２の辺縁部６３４は、異なるベース領域６３２の辺縁部６３４から１０ナノメートル未満であってはならない。ベース領域６３２間の１０ナノメートル以上の間隔により、積層ガラス物品が曲げられ、折り畳まれ、又は曲面に一致するように形作られたときに、島構造６２２が互いに対して移動することができる。
【００７８】
島構造（例えば、島構造１２２及び６２２）は、フォトリソグラフィ法、スクリーン印刷法、マイクロ複製法、インクジェット印刷法、転写印刷法、従来のフォトリソグラフィ法、レーザー彫刻法、積層造形法を含むがこれらに限定されないさまざまな方法を使用して、ガラス層の内面（例えば、内面１１４及び６１４）上に配置することができる。ガラス層の内面「上に配置された」島構造は、内面に結合、形成、一体形成、堆積、又成長させることができる。幾つかの実施形態では、島構造及び／又は弾性層は、自立層として製造され、及び／又はキャリアフィルム上に製造され、次いで積層接着によってガラス層に接着されうる。本明細書で論じられるガラス層の柔軟な性質の理由から、島構造の製造方法は、ロールツーロールプロセスを含みうる。
【００７９】
幾つかの実施形態では、ガラス層の内面は、島構造とガラス層との間の結合を促進するために、シランのような接着促進剤で処理されてもよい。幾つかの実施形態では、島構造の材料（例えば、硬質樹脂材料）に、島構造とガラス層との間の結合を促進するためのガラス接着促進添加剤を組み込むことができる。
【００８０】
図８Ａ〜８Ｄは、ガラス層８１０のフォトリソグラフィ及び化学エッチングにより、島構造８２２を製造するための例示的な方法８００を示している。図８Ａでは、フォトレジスト８５０及びフォトマスク８５２がガラス層の表面８１４に配置されている。次に、図８Ｂに示されるように、光（例えば、紫外線（ＵＶ）光）が適用され、表面８１４上にエッチングマスク８５４が形成される。エッチングマスク８５４が形成された後、化学エッチングを使用して、保護されていないガラスをエッチング除去し、図８Ｃに示されるように、ガラス層８１０と一体的に形成された島構造８２２が形成される。エッチングが等方性の場合、マスクの下で横方向のエッチングが発生し、表面８１４に凹形状が形成される可能性がある。エッチングに方向性がある場合、真っ直ぐな側壁形状を実現することができる。島構造８２２を形成した後、図８Ｄに示されるように、島構造８２２を覆うために弾性層８３０が施される。弾性層８３０は、弾性層１３０と同一又は同様でありうる。
【００８１】
図９Ａ〜９Ｄは、スクリーン印刷プロセスで島構造９２２を製造する例示的な方法９００を示している。最初に、図９Ａに示されるように、樹脂９６０がガラス層９１０の表面９１４上に配置されたスクリーン９５０に充填される。幾つかの実施形態では、図９Ｂに示されるように、圧搾ブレード９７０によって過剰の樹脂９６０を除去することができる。その後、図９Ｃに示されるように、樹脂９６０が硬化され、スクリーン９５０が除去されうる。幾つかの実施形態では、樹脂９６０はＵＶ硬化性樹脂であってもよい。幾つかの実施形態では、樹脂９６０は熱硬化性樹脂であってもよい。硬化性樹脂９６０は、ガラス層９１０の表面９１４上に島構造９２２を創出する。島構造９２２を形成した後、図９Ｄに示されるように、島構造９２２を覆うために弾性層９３０が施される。弾性層９３０は、弾性層１３０と同一又は同様でありうる。
【００８２】
図１０Ａ〜１０Ｄは、マイクロ複製によって島構造１０２２を製造する例示的な方法１０００を示している。最初に、図１０Ａ及び１０Ｂに示されているように、樹脂１０６０（例えば、ＵＶ硬化樹脂）が、ガラス層１０１０の表面１０１４上にコーティングされ、所望の形状及びパターンを有する表面特徴部１０５２を備えた透明モールド１０５０が、ローラー１０５４によって樹脂１０６０上にロールインプリントされる。その後、図１０Ｂに示されるように、樹脂１０６０は硬化される（例えば、ＵＶ光の適用により）。硬化後、図１０Ｃに示すように、モールド１０５０が除去され、表面１０１４上に配置された島構造１０２２が残る。島構造１０２２は、モールド１０５０上の表面特徴１０５２の形状及びパターンに対応する形状及びパターンを有する。島構造１０２２を形成した後、図１０Ｄに示されるように、島構造１０２２を覆うために弾性層１０３０が施される。弾性層１０３０は、弾性層１３０と同一又は同様でありうる。
【００８３】
図１１は、幾つかの実施形態による消費者向け電子製品１１００を示している。消費者向け電子製品１１００は、前面（ユーザーが面する面）１１０４、裏面１１０６、及び側面１１０８を有する筐体を含みうる。電気部品は、筐体１１０２内に少なくとも部分的に提供されうる。電気部品は、とりわけ、コントローラ１１１０、メモリ１１１２、及びディスプレイ１１１４を含むディスプレイ構成要素を含みうる。幾つかの実施形態では、ディスプレイ１１１４は、筐体１１０２の前面１１０４又はそれに隣接して提供されうる。
【００８４】
例えば図１１に示されるように、消費者向け電子製品１１００は、カバー基板１１２０を含みうる。カバー基板１１２０は、ディスプレイ１１１４及び電子製品１１００の他の構成要素（例えば、コントローラ１１１０及びメモリ１１１２）を損傷から保護するのに役立てることができる。幾つかの実施形態では、カバー基板１１２０は、ディスプレイ１１１４上に配置されうる。幾つかの実施形態では、カバー基板１１２０は、本明細書で論じられる積層ガラス物品によって全体的に又は部分的に画成されたカバーガラスでありうる。カバー基板１１２０は、２Ｄ、２．５Ｄ、又は３Ｄカバー基板でありうる。幾つかの実施形態では、カバー基板１１２０は、筐体１１０２の前面１１０４を画成することができる。幾つかの実施形態では、カバー基板１１２０は、筐体１１０２の前面１１０４及び筐体１１０２の側面１１０８のすべて又は一部を画成することができる。幾つかの実施形態では、消費者向け電子製品１１００は、筐体１１０２の裏面１１０６のすべて又は一部を画成するカバー基板を含みうる。
【００８５】
本明細書で用いられる場合、「ガラス」という用語は、ガラス及びガラスセラミックを含む、少なくとも部分的にガラスから作られた任意の材料を含むことを意味する。「ガラスセラミック」は、ガラスの制御された結晶化を通して製造された材料を含む。実施形態では、ガラスセラミックは約３０％〜約９０％の結晶化度を有する。使用できるガラスセラミック系の非限定的な例には、Ｌｉ２Ｏ×Ａｌ２Ｏ３×ｎＳｉＯ２（すなわちＬＡＳ系）、ＭｇＯ×Ａｌ２Ｏ３×ｎＳｉＯ２（すなわちＭＡＳ系）、及びＺｎＯ×Ａｌ２Ｏ３×ｎＳｉＯ２（すなわちＺＡＳ系）が含まれる。
【００８６】
１つ以上の実施形態では、非晶質の基板はガラスを含んでよく、該ガラスは、強化されていても強化されていなくてもよい。適切なガラスの例には、ソーダ石灰ガラス、アルカリアルミノケイ酸塩ガラス、アルカリ含有ホウケイ酸塩ガラス、及びアルカリアルミノホウケイ酸塩ガラスが含まれる。幾つかの変形例では、ガラスはリチアを含まないことがある。１つ以上の代替的な実施形態では、基板は、ガラスセラミック基板（強化又は非強化）などの結晶基板を含んでもよく、あるいは、サファイアなどの単結晶構造を含んでいてもよい。１つ以上の特定の実施形態では、基板は、非晶質のベース（例えばガラス）、並びに結晶クラッド（例えば、サファイア層、多結晶アルミナ層及び／又はスピネル（ＭｇＡｌ２Ｏ４）層）を含む。
【００８７】
基板を強化して、強化基板を形成することができる。本明細書で用いられる場合、「強化基板」という用語は、例えば、基板の表面のより大きいイオンをより小さいイオンにイオン交換することにより化学的に強化された基板のことを指しうる。しかしながら、熱強化、又は基板の部分間の熱膨張係数の不一致を利用して圧縮応力領域及び中央張力領域を創出するなど、当技術分野で知られている他の強化方法を利用して、強化基板を形成することができる。
【００８８】
基板がイオン交換プロセスによって化学的に強化されている場合、基板の表面層中のイオンは、同じ価数又は酸化状態を有する、より大きいイオンで置き換えられるか、又はそれらと交換される。イオン交換プロセスは、典型的には、基板中のより小さいイオンと交換される、より大きいイオンを含有する溶融塩浴中に基板を浸漬することによって行われる。浴組成及び温度、浸漬時間、（一又は複数の）塩浴への基板の浸漬回数、複数の塩浴の使用、アニーリング、洗浄などの追加の工程などを含むが、これらに限定されない、イオン交換プロセスのためのパラメータは、一般に、基板の組成と、所望の圧縮応力（ＣＳ）、強化操作から生じる基板の圧縮応力層の深さ（又は層の深さ）によって決定されることは、当業者によって認識されるであろう。例として、アルカリ金属含有ガラス基板のイオン交換は、より大きいアルカリ金属イオンの硝酸塩、硫酸塩、及び塩化物などの塩を含むがこれらに限定されない少なくとも１つの溶融浴に浸漬することによって達成することができる。溶融塩浴の温度は、典型的には、約３８０℃から最高で約４５０℃までの範囲であり、一方浸漬時間は、約１５分から最長約４０時間の範囲である。しかしながら、上述のものとは異なる温度及び浸漬時間も使用することができる。
【００８９】
加えて、浸漬の合間に洗浄及び／又はアニーリング工程を伴う、ガラス基板が複数のイオン交換浴に浸漬されるイオン交換プロセスの非限定的な例は、ガラス基板が異なる濃度の塩浴での複数の連続したイオン交換処理への浸漬によって強化される、Ｄｏｕｇｌａｓ  Ｃ．Ａｌｌａｎらによる「Glass with Compressive Surface for Consumer Applications」と題され、２００８年７月１１日に出願された米国仮特許出願第６１／０７９，９９５号の優先権を主張する、２００９年７月１０日に出願された米国特許出願第１２／５００，６５０号明細書；及び、ガラス基板が、第１の浴でのイオン交換によって強化され、流出イオンで希釈され、その後、第１の浴よりも流出イオンの濃度が低い第２の浴に浸漬される、Ｃｈｒｉｓｔｏｐｈｅｒ  Ｍ．Ｌｅｅらによる「Dual Stage Ion Exchange for Chemical Strengthening of Glass」と題され、２００８年７月２９日に出願された米国仮特許出願第６１／０８４，３９８号の優先権を主張する、２０１２年１１月２０日に発行された米国特許第８，３１２，７３９号明細書に記載されている。米国特許出願第１２／５００，６５０号及び米国特許第８，３１２，７３９号の各明細書の内容は、参照することによりその全体が本明細書に組み込まれる。
【００９０】
本明細書で論じられるように、ガラス層は、１つ以上のコーティング層でコーティングされるか、表面処理に供されて、所望の特性を提供する。幾つかの実施形態では、同じ又は異なるタイプの複数のコーティング層がガラス層上にコーティングされてもよい。幾つかの実施形態では、同じ又は異なるタイプの複数の表面処理が行われうる。
【００９１】
耐擦傷性コーティング層に使用される例示的な材料には、無機炭化物、窒化物、酸化物、ダイヤモンド様材料、又はそれらの組合せが含まれうる。幾つかの実施形態では、耐擦傷性コーティング層は、酸窒化アルミニウム（ＡｌＯＮ）と二酸化ケイ素（ＳｉＯ２）の多層構造を含みうる。幾つかの実施形態では、耐擦傷性コーティング層は、金属酸化物層、金属窒化物層、金属炭化物層、金属ホウ化物層、又はダイヤモンド状炭素層を含みうる。このような酸化物、窒化物、炭化物、又はホウ化物層の例示的な金属には、ホウ素、アルミニウム、ケイ素、チタン、バナジウム、クロム、イットリウム、ジルコニウム、ニオブ、モリブデン、スズ、ハフニウム、タンタル、及びタングステンが含まれる。幾つかの実施形態では、コーティング層は無機材料を含みうる。非限定的な例となる無機層には、酸化アルミニウム層及び酸化ジルコニウム層が含まれる。
【００９２】
幾つかの実施形態では、耐擦傷性コーティング層は、その全体が参照により本明細書に組み込まれる、２０１６年５月３日に発行された米国特許第９，３２８，０１６号明細書に記載されている耐擦傷性コーティング層を含みうる。幾つかの実施形態では、耐擦傷性コーティング層は、ケイ素含有酸化物、ケイ素含有窒化物、アルミニウム含有窒化物（例えば、ＡｌＮ及びＡｌｘＳｉｙＮ）、アルミニウム含有オキシ窒化物（例えば、ＡｌＯｘＮｙ及びＳｉｕＡｌｖＯｘＮｙ）、アルミニウム含有酸化物、又はそれらの組合せを含みうる。幾つかの実施形態では、耐擦傷性コーティング層は、ＳｉＯ２、ＧｅＯ２、Ａｌ２Ｏ３、Ｎｂ２Ｏ５、ＴｉＯ２、Ｙ２Ｏ３及び他の同様の材料並びにそれらの組合せなどの透明誘電材料を含みうる。幾つかの実施形態では、耐擦傷性コーティング層は、その全体が参照により本明細書に組み込まれる、２０１５年８月１８日に発行された米国特許第９，１１０，２３０号明細書に記載されている耐擦傷性コーティング層を含みうる。幾つかの実施形態では、耐擦傷性コーティング層は、ＡｌＮ、Ｓｉ３Ｎ４、ＡｌＯｘＮｙ、ＳｉＯｘＮｙ、Ａｌ２Ｏ３、ＳｉｘＣｙ、ＳｉｘＯｙＣｚ、ＺｒＯ２、ＴｉＯｘＮｙ、ダイヤモンド、ダイヤモンド状炭素、及びＳｉｕＡｌｖＯｘＮｙの１つ以上を含みうる。幾つかの実施形態では、耐擦傷性コーティング層は、参照によりその全体が本明細書に組み込まれる、２０１６年６月７日に発行された米国特許第９，３５９，２６１号明細書、又は２０１６年５月１０日に発行された米国特許第９，３３５，４４４号明細書に記載されている耐擦傷性コーティング層を含みうる。
【００９３】
幾つかの実施形態では、コーティング層は反射防止コーティング層であってもよい。反射防止コーティング層での使用に適した例示的な材料には以下のものが含まれる：ＳｉＯ２、Ａｌ２Ｏ３、ＧｅＯ２、ＳｉＯ、ＡｌＯｘＮｙ、ＡｌＮ、ＳｉＮｘ、ＳｉＯｘＮｙ、ＳｉｕＡｌｖＯｘＮｙ、Ｔａ２Ｏ５、Ｎｂ２Ｏ５、ＴｉＯ２、ＺｒＯ２、ＴｉＮ、ＭｇＯ、ＭｇＦ２、ＢａＦ２、ＣａＦ２、ＳｎＯ２、ＨｆＯ２、Ｙ２Ｏ３、ＭｏＯ３、ＤｙＦ３、ＹｂＦ３、ＹＦ３、ＣｅＦ３、ポリマー、フルオロポリマー、プラズマ重合ポリマー、シロキサンポリマー、シルセスキオキサン、ポリイミド、フッ素化ポリイミド、ポリエーテルイミド、ポリエーテルスルホン、ポリフェニルスルホン、ポリカーボネート、ポリエチレンテレフタレート、ポリエチレンナフタレート、アクリルポリマー、ウレタンポリマー、ポリメチルメタクリレート、及び耐擦傷性層での使用に適しているとして上記で引用した他の材料。反射防止コーティング層は、異なる材料の副層を含みうる。
【００９４】
幾つかの実施形態では、反射防止コーティング層は、例えば、その全体が参照により本明細書に組み込まれる、２０１６年３月１日に発行された米国特許第９，２７２，９４７号明細書に記載されている六方充填されたナノ粒子層などであるがこれに限定されない、六方充填されたナノ粒子層を含みうる。幾つかの実施形態では、反射防止コーティング層は、例えば、その全体が参照により本明細書に組み込まれる、２０１３年７月１８日に公開された国際公開第２０１３／１０６６２９号に記載されているナノ多孔性Ｓｉ含有コーティング層などであるがこれに限定されない、ナノ多孔性Ｓｉ含有コーティング層を含みうる。幾つかの実施形態では、反射防止コーティングは、すべて参照することによってその全体が本明細書に組み込まれる、例えば、２０１３年７月１８日公開の国際公開第２０１３／１０６６３８号；２０１３年６月６日公開の国際公開第２０１３／０８２４８８号；及び、２０１６年５月１０日発行の米国特許第９，３３５，４４４号明細書に記載されている多層コーティングなどであるがこれに限定されない、多層コーティングを含みうる。
【００９５】
幾つかの実施形態では、コーティング層は、清掃し易いコーティング層でありうる。幾つかの実施形態では、清掃し易いコーティング層は、フルオロアルキルシラン、ペルフルオロポリエーテルアルコキシシラン、ペルフルオロアルキルアルコキシシラン、フルオロアルキルシラン−（非フルオロアルキルシラン）コポリマー、及びフルオロアルキルシランの混合物からなる群から選択される材料を含みうる。幾つかの実施形態では、清掃し易いコーティング層は、例えば、式（ＲＦ）ｙＳｉＸ４−ｙの過フッ素化基を含む、選択されたタイプのシランである１つ以上の材料を含んでよく、ここで、ＲＦは直鎖Ｃ６−Ｃ３０ペルフルオロアルキル基であり、Ｘ＝ＣＩ、アセトキシ、−ＯＣＨ３、及び−ＯＣＨ２ＣＨ３であり、ｙ＝２又は３である。ペルフルオロアルキルシランは、Ｄｏｗ−Ｃｏｒｎｉｎｇ（例えばフルオロカーボン２６０４及び２６３４）、３ＭＣｏｍｐａｎｙ（例えばＥＣＣ−１０００及びＥＣＣ−４０００）、並びに、Ｄａｉｋｉｎ  Ｃｏｒｐｏｒａｔｉｏｎ、Ｃｅｋｏ（大韓民国）、Ｃｏｔｅｃ−ＧｍｂＨ（ＤＵＲＡＬＯＮ  ＵｌｔｒａＴｅｃ材料）、及びＥｖｏｎｉｋなどの他のフッ化炭素供給元を含む、多くの供給業者から市販されている。幾つかの実施形態では、清掃し易いコーティング層は、その全体が参照により本明細書に組み込まれる、２０１３年６月６日公開の国際公開第２０１３／０８２４７７号に記載されている清掃し易いコーティング層を含みうる。
【００９６】
幾つかの実施形態では、防眩層は、本明細書で論じられるガラス層の表面に形成することができる。適切な防眩層には、すべて参照することによってその全体が参照により本明細書に組み込まれる、米国特許出願公開第２０１０／０２４６０１６号、同第２０１１／００６２８４９号、同第２０１１／０２６７６９７号、同第２０１１／０２６７６９８号、同第２０１５／０１９８７５２号、及び同第２０１２／０２８１２９２号の各明細書に記載されているプロセスによって調製された防眩層が含まれるが、これらに限定されない。
【００９７】
幾つかの実施形態では、コーティング層は防指紋コーティング層でありうる。適切な防指紋コーティング層としては、例えば２０１１年８月２５日に公開された米国特許出願公開第２０１１／０２０６９０３号明細書に記載されているように、ガス捕捉機能を含む疎油性表面層、並びに、例えば米国特許出願公開第２０１３／０１３０００４号明細書に記載されているように、ガラス又はガラスセラミック基板の表面と反応する無機側鎖を含む未硬化又は部分硬化シロキサンコーティング前駆体から形成された親油性コーティング（例えば、部分硬化線状アルキルシロキサン）が挙げられるが、これらに限定されない。米国特許出願公開第２０１１／０２０６９０３号及び米国特許出願公開第２０１３／０１３０００４号の各明細書の内容は、参照することによりその全体が本明細書に組み込まれる。
【００９８】
幾つかの実施形態では、抗菌／抗ウイルス層は、本明細書で論じられるガラス層の表面に形成されうる。適切な抗菌／抗ウイルス層には、例えば、２０１２年２月９日公開の米国特許出願公開第２０１２／００３４４３５号明細書、及び２０１５年４月３０日公開の米国特許出願公開第２０１５／０１１８２７６号明細書に記載されている、ガラス物品の表面に適切な濃度のＡｇ＋１イオンを有する、ガラス物品の表面からガラス物品の深さまで延びる抗菌Ａｇ＋領域が含まれるが、これに限定されない。米国特許出願公開第２０１２／００３４４３５号及び米国特許出願公開第２０１５／０１１８２７６号の各明細書の内容は、参照することによりその全体が本明細書に組み込まれる。
【００９９】
本明細書においてさまざまな実施形態を説明してきたが、それらは例として提示したのであって、限定ではない。適応及び修正は、本明細書に提示された教示及びガイダンスに基づいて、開示された実施形態の等価物の意味及び範囲内に含まれることが意図されていることは明らかであろう。したがって、本開示の精神及び範囲から逸脱することなく、本明細書に開示される実施形態に対して形態及び詳細のさまざまな変更を加えることができることは、当業者にとって明白であろう。本明細書に提示される実施形態の要素は、必ずしも相互に排他的ではないが、当業者によって認識されうるように、さまざまな状況を満足させるために交換することができる。
【０１００】
本開示の実施形態は、添付の図面に示されるそれらの実施形態を参照して本明細書で詳細に説明され、同様の参照番号は、同一又は機能的に同様の要素を示すために用いられる。「一実施形態」、「実施形態」、「幾つかの実施形態」、「ある特定の実施形態」などへの言及は、記載された実施形態が特定の特徴、構造、又は特性を含みうるが、すべての実施形態が必ずしも特定の機能、構造、又は特性を含むとは限らないことを示す。さらには、このような表現は、必ずしも同じ実施形態を指すとは限らない。さらには、特定の特徴、構造、又は特性が実施形態に関連して説明される場合、他の実施形態に関連するこのような特徴、構造、又は特性に影響を及ぼすことは、明示的に記述されているかどうかに関わらず、当業者の知識の範囲内であると言える。
【０１０１】
これらの例は、本開示の例示であり、限定ではない。当分野で通常遭遇するさまざまな条件及びパラメータの他の適切な修正及び適合は、当業者にとって明らかであり、本開示の精神及び範囲内にある。
【０１０２】
本明細書で用いられる「又は」という用語は、包括的である；より具体的には、表現「Ａ又はＢ」は、「Ａ、Ｂ、又はＡとＢの両方」を意味する。本明細書では、排他的な「又は」は、例えば「Ａ又はＢのいずれか」及び「Ａ又はＢの一方」などの用語によって指定される。
【０１０３】
要素又は構成要素を説明する不定冠詞「ａ」及び「ａｎ」は、これらの要素又は構成要素の１つ又は少なくとも１つが存在することを意味する。これらの冠詞は、通常、修飾名詞が単数名詞であることを示すために用いられるが、本明細書で用いられる場合、冠詞「ａ」及び「ａｎ」は、特定の場合に特に明記しない限り、複数も含む。同様に、本明細書で用いられる定冠詞「ｔｈｅ」もまた、特定の事例で特に明記しない限り、修正された名詞が単数又は複数でありうることも意味する。
【０１０４】
特許請求の範囲で用いられる場合、「含む」は、オープンエンドの移行句である。移行句「含む」に続く要素のリストは、該リストに具体的に列挙された要素に加えて要素が存在するように、非排他的なリストである。特許請求の範囲で用いられる場合、「実質的に〜からなる」又は「実質的に〜で構成される」は、材料の組成を特定の材料並びに材料の基本的特性及び新規特性に実質的に影響を及ぼさない材料に限定する。特許請求の範囲で用いられる場合、「〜からなる」又は「〜で全体的に構成される」は、材料の組成を指定された材料に限定し、指定されていない材料を除外する。
【０１０５】
「ここで」という用語は、構造の一連の特性の列挙を導入するために、オープンエンドの移行句として用いられる。
【０１０６】
上限値と下限値を含む数値の範囲が本明細書に記載されている場合、特定の状況で特に明記しない限り、範囲はそれらの端点、及びその範囲内のすべての整数と分数を含むことが意図されている。特許請求の範囲がその範囲を定めるときに列挙された特定の値に限定されることは、意図されていない。さらには、量、濃度、若しくは他の値又はパラメータが、ある範囲、１つ以上の好ましい範囲、又は上方の好ましい値と下方の好ましい値のリストとして指定されている場合、これは、このようなペアが別々に開示されているかどうかに関係なく、任意の上限範囲又は好ましい値と任意の下限範囲又は好ましい値の任意のペアから形成されるすべての範囲を具体的に開示するものとして理解されるべきである。最後に、範囲の値又は端点を説明する際に「約」という用語が使用される場合、本開示は、言及される特定の値又は端点を含むと理解されるべきである。範囲の数値又は端点が「約」を記載しているかどうかにかかわらず、範囲の数値又は端点は、「約」によって修飾されたものと、修飾されていないものの２つの実施形態を含むことが意図されている。
【０１０７】
本明細書で用いられる場合、用語「約」とは、量、サイズ、配合、パラメータ、及び他の量及び特性が正確ではなく、かつ、正確である必要はなく、許容誤差、変換係数、四捨五入、測定誤差など、及び当業者に知られている他の要因を反映して、必要に応じて近似及び／又はより大きく又はより小さくてもよいことを意味する。
【０１０８】
本明細書で使用される方向用語（例えば、上、下、右、左、前、後、上部、底部）は、描かれた図を参照して作られており、絶対的な方向を意味することは意図されていない。
【０１０９】
本明細書で使用される用語「実質的な」、「実質的に」、及びそれらの変形は、記載された特徴が値又は説明に等しい又はほぼ等しいことを示すことが意図されている。例えば、「実質的に平坦な」表面は、平坦な又はほぼ平坦な表面を示すことが意図されている。さらには、「実質的に」は、２つの値が等しいかほぼ等しいことを示すことが意図されている。幾つかの実施形態では、「実質的に」は、互いの約５％以内、又は互いの約２％以内など、互いの約１０％以内の値を示しうる。
【０１１０】
本実施形態を、特定の機能の実装及びその関係を示す機能的構成ブロックを用いて、上記で説明してきた。これらの機能的構成ブロックの境界は、説明の便宜上、本明細書では任意に定められている。指定された機能とその関係が適切に実行される限り、代替の境界を定めることができる。
【０１１１】
本明細書で使用される語法又は用語は説明のためのものであり、限定のためではないことが理解されるべきである。本開示の広さ及び範囲は、上記の例示的な実施形態のいずれによっても制限されるべきではなく、添付の特許請求の範囲及びそれらの等価物によって定められるべきである。
【０１１２】
以下、本発明の好ましい実施形態を項分け記載する。
【０１１３】
実施形態１
積層ガラス物品であって、
ユーザーに面する表面と該ユーザーに面する表面とは反対側の内面とを含むガラス層と、
前記ガラス層の前記内面に配置された、複数の島構造を含む構造化層と、
を含む、積層ガラス物品において、
前記複数の島構造の各々が、前記ガラス層の前記内面に隣接する第１の部分を含み、前記第１の部分がベース領域を有しており；
前記複数の島構造の前記ベース領域間の前記ガラス層の前記内面上の各地点が、ベース領域の辺縁部から５０マイクロメートル以下の距離にあり、かつ
前記複数の島構造の各々の前記ベース領域の最小寸法が２．０ミリメートル以下である、
積層ガラス物品。
【０１１４】
実施形態２
前記複数の島構造が３ＧＰａ以上の弾性率を有する材料を含む、実施形態１に記載の積層ガラス物品。
【０１１５】
実施形態３
前記複数の島構造が１００ＧＰａ以上の弾性率を有する材料を含む、実施形態１に記載の積層ガラス物品。
【０１１６】
実施形態４
前記複数の島構造が、介在層なしに、前記ガラス層の前記内面に直接配置される、実施形態１に記載の積層ガラス物品。
【０１１７】
実施形態５
前記ガラス層が３０ＧＰａ以上の弾性率を有する材料を含む、実施形態１に記載の積層ガラス物品。
【０１１８】
実施形態６
前記ガラス層が、２００マイクロメートルから１マイクロメートルの範囲の厚さを含む、実施形態１に記載の積層ガラス物品。
【０１１９】
実施形態７
前記複数の島構造の各々が、５００マイクロメートルから５マイクロメートルの範囲の厚さを含む、実施形態１に記載の積層ガラス物品。
【０１２０】
実施形態８
前記複数の島構造間に配置された屈折率整合層をさらに含み、前記屈折率整合層の屈折率と前記構造化層の屈折率との差が０．０５以下である、実施形態１に記載の積層ガラス物品。
【０１２１】
実施形態９
前記屈折率整合層が５００ＭＰａ以下の弾性率を有する材料を含む、実施形態８に記載の積層ガラス物品。
【０１２２】
実施形態１０
ベース層を含み、前記屈折率整合層及び前記構造化層が、前記ガラス層と前記ベース層との間に配置される、実施形態８に記載の積層ガラス物品。
【０１２３】
実施形態１１
前記積層ガラス物品が１０ミリメートル以下の曲げ半径を含む、実施形態１に記載の積層ガラス物品。
【０１２４】
実施形態１２
前記ユーザーに面する表面の鉛筆硬度が７Ｈ以上である、実施形態１に記載の積層ガラス物品。
【０１２５】
実施形態１３
前記複数の島構造が、前記内面の総表面積の７５％以上の表面積で前記内面に配置される、実施形態１に記載の積層ガラス物品。
【０１２６】
実施形態１４
前記複数の島構造の各々の最大寸法が２．０ミリメートル以下である、実施形態１に記載の積層ガラス物品。
【０１２７】
実施形態１５
前記複数の島構造の各々の前記ベース領域が４．０平方ミリメートル以下である、実施形態１に記載の積層ガラス物品。
【０１２８】
実施形態１６
前記構造化層が、前記内面に１平方センチメートルあたり２０以上の島構造を含む、実施形態１に記載の積層ガラス物品。
【０１２９】
実施形態１７
前記複数の島構造のベース領域の各辺縁部が、前記複数の島構造の他の任意のベース領域の辺縁部から１０ナノメートル以上の距離にある、実施形態１に記載の積層ガラス物品。
【０１３０】
実施形態１８
積層ガラス物品の製造方法であって、
ガラス層の表面に、複数の島構造を含む構造化層を配置する工程
を含み、
前記複数の島構造の各々が、前記ガラス層の前記内面に隣接する第１の部分を含み、前記第１の部分がベース領域を有しており；
前記複数の島構造の前記ベース領域間の前記ガラス層の前記内面上の各地点が、ベース領域の辺縁部から５０マイクロメートル以下の距離にあり、かつ
前記複数の島構造の各々の前記ベース領域の最小寸法が２．０ミリメートル以下である、
方法。
【０１３１】
実施形態１９
前記複数の島構造間に屈折率整合層を配置する工程をさらに含み、前記屈折率整合層の屈折率と前記構造化層の屈折率との差が０．０５以下である、実施形態１８に記載の方法。
【０１３２】
実施形態２０ 
前記屈折率整合層が５００ＭＰａ以下の弾性率を有する材料を含み、前記複数の島構造が３ＧＰａ以上の弾性率を有する材料を含む、実施形態１９に記載の方法。
【０１３３】
実施形態２１
物品であって、
ユーザーに面する表面と該ユーザーに面する表面とは反対側の内面とを含むガラス層と、
前記ガラス層の前記内面に配置された、複数の島構造を含む構造化層と、
を含むカバー基板
を含む物品において、
前記複数の島構造の各々が、前記ガラス層の前記内面に隣接する第１の部分を含み、前記第１の部分がベース領域を有しており；
前記複数の島構造の前記ベース領域間の前記ガラス層の前記内面上の各地点が、ベース領域の辺縁部から５０マイクロメートル以下の距離にあり、かつ
前記複数の島構造の各々の前記ベース領域の最小寸法が２．０ミリメートル以下である、
物品。
【０１３４】
実施形態２２
前記物品が消費者向け電子製品であり、該消費者向け電子製品が、
前面、裏面、及び側面を備えた筐体；
少なくとも部分的に前記筐体内にある電気部品であって、該電気部品が、少なくともコントローラ、メモリ、及びディスプレイを備えており、該ディスプレイが、前記筐体の前面又はそれに隣接している、電気部品；及び
前記ディスプレイの上に配置されるか又は前記筐体の少なくとも一部を形成するカバー基板
を含む、実施形態２１に記載の物品。
【０１３５】
実施形態２３
前記複数の島構造間に配置された屈折率整合層をさらに含み、前記屈折率整合層の屈折率と前記構造化層の屈折率との差が０．０５以下である、実施形態２１に記載の物品。
【符号の説明】
【０１３６】
１００  積層ガラス物品
１１０  ガラス層
１１２  外面
１１４  内面
１２０  構造化層
１２２  島構造
１２４  底面
１２６  上面
１２８  厚さ
１３０  弾性層
１３２  厚さ
１４０  ベース層
１４２  上面
１４４  底面
３００  厚いガラス
３５０  積層ガラス物品
４００  長方形の島構造
４１０  緩く充填された円形の島構造
４２０  複数列に配置された正方形の島構造
４３０  六角形の島構造
４４０  楕円形の島構造
４５０  密に充填された円形の島構造
４６０  行がオフセットされて配置された正方形の島構造
４７０  非晶質の島構造
５００  長方形の垂直断面及び直線状の側壁プロファイルを有する島構造
５１０  多角形の垂直断面及び角度の付いた側壁プロファイルを有する島構造
５２０  ピーク形状の垂直断面及び傾斜した側壁プロファイルを有する島構造
５３０  半球状の垂直断面及び丸い側壁プロファイルを有する島構造
６１０  ガラス層
６１４  内面
６２０  構造化層
６２２  島構造
６３０  第１の部分
６３２  ベース領域
６３６  距離
６３８，６３９  最大寸法
６４０  点
６４２  距離
８００  フォトリソグラフィ法
８１０  ガラス層
８１４  表面
８２２  島構造
８３０  弾性層
８５０  フォトレジスト
８５２  フォトマスク
８５４  エッチングマスク
９１０  ガラス層
９１４  表面
９２２  島構造
９３０  弾性層
９５０  スクリーン
９６０  樹脂
９７０  圧搾ブレード
１０１０  ガラス層
１０１４  表面
１０２２  島構造
１０３０  弾性層
１０５０  モールド
１０５２  表面特徴部
１０５４  ローラー
１０６０  樹脂
１１００  消費者向け電子製品
１１０２  筐体
１１０４  前面
１１０６  裏面
１１０８  側面
１１１０  コントローラ
１１１２  メモリ
１１１４  ディスプレイ
【図１】
2020525308.tif 000003
【図２Ａ】
2020525308.tif 000004
【図２Ｂ】
2020525308.tif 000005
【図２Ｃ】
2020525308.tif 000006
【図３Ａ】
2020525308.tif 000007
【図３Ｂ】
2020525308.tif 000008
【図４Ａ】
2020525308.tif 000009
【図４Ｂ】
2020525308.tif 000010
【図４Ｃ】
2020525308.tif 000011
【図４Ｄ】
2020525308.tif 000012
【図４Ｅ】
2020525308.tif 000013
【図４Ｆ】
2020525308.tif 000014
【図４Ｇ】
2020525308.tif 000015
【図４Ｈ】
2020525308.tif 000016
【図５Ａ】
2020525308.tif 000017
【図５Ｂ】
2020525308.tif 000018
【図５Ｃ】
2020525308.tif 000019
【図５Ｄ】
2020525308.tif 000020
【図６】
2020525308.tif 000021
【図７Ａ】
2020525308.tif 000022
【図７Ｂ】
2020525308.tif 000023
【図８Ａ−８Ｄ】
2020525308.tif 000024
【図９Ａ−９Ｄ】
2020525308.tif 000025
【図１０Ａ−１０Ｄ】
2020525308.tif 000026
【図１１】
2020525308.tif 000027
【国際調査報告】
2020525308.tif 000028
2020525308.tif 000029
2020525308.tif 000030